(57)【要約】【課題】長期に渡り高い意匠性が維持される無機質板の製造方法を提供する。【解決手段】少なくともセメント成分と補強繊維を固形分として含有する原料スラリーを抄造し、得られた湿潤板を成形、養生する無機質板の製造方法において、湿潤板表面に少なくとも顔料とセメント成分を含有する着色セメントスラリーを、事前に混合することなく、複数色同時に散布した後、成形、養生する。【選択図】　　図１
2004106436.tif 000002
【特許請求の範囲】
【請求項１】
少なくともセメント成分と補強繊維を固形分として含有する原料スラリーを抄造し、得られた湿潤板を成形、養生する無機質板の製造方法において、湿潤板表面に少なくとも顔料とセメント成分を含有する着色セメントスラリーを、事前に混合することなく、複数色同時に散布した後、成形、養生することを特徴とする無機質板の製造方法。
【請求項２】
少なくともセメント成分と補強繊維と顔料を固形分として含有する着色セメントスラリーを、事前に混合することなく、複数色同時に濾布表面に散布、抄造した後、成形、養生することを特徴とする無機質板の製造方法。
【請求項３】
着色セメントスラリーは、各々異なる粘度を有するものとする請求項１または２の無機質板の製造方法。
【請求項４】
請求項１ないし３のいずれかの無機質板の製造方法により得られる無機質板。
【発明の詳細な説明】
【０００１】
【発明の属する技術分野】
この出願の発明は、無機質板の製造方法に関するものである。さらに詳しくは、この出願の発明は、高い表面意匠性を有し、長期使用による表面摩耗後も意匠性が保持される無機質板の製造方法に関するものである。
【０００２】
【従来の技術とその課題】
セメント系の無機質板は、外壁材、屋根材等の外装材として広く用いられており、表面に柄、目地等の凹凸模様、着色、塗装等の施された多種多様の意匠を有するものが提供されている。
【０００３】
従来の無機質板の製造方法では、無機質板は、通常、少なくともセメントを主成分とし、補強繊維や無機充填材を含有してなる原料スラリーを抄造または押出しして湿潤シートとし、これをプレス機によって脱水成形して模様付けし、次いで養生して得られる。
【０００４】
また、近年はとくに重厚感や高級感を与える鉄平石、割石、砂岩（サンドストーン）等の天然石やレンガに似た色調や質感を有する外装材への要望が高まっていることから、プレス成形により凹凸模様を施した基板に、複数色の上塗り塗装や柄印刷を施し、化粧塗膜を形成している。
【０００５】
しかし、無機質板はその用途から紫外線や降雨等の厳しい環境下に曝されるため、使用中に化粧塗膜が剥離し、当初のデザインが長期間維持できないという問題があった。
【０００６】
【発明が解決しようとする課題】
このような状況下において、上塗り塗装や柄印刷を施して無機質板表面に化粧塗膜を形成する方法の他、顔料とセメント成分を含有する着色セメントスラリーを塗布して着色セメント層を設ける方法（特許文献１、２）が提案されている。しかし、このような着色セメント層は単色であるため、多彩なデザインを表現することができず、意匠性が劣るという問題があった。一方、耐候性を付与するとともに意匠性を高める方法として、無機質板表面に複数層の着色樹脂層を設け、この樹脂層を切削して着色された目地を形成する方法（特許文献３）も提案されている。しかし、着色樹脂層では天然石に似た色調や質感が表現できず、経年により摩耗した場合には表面の着色樹脂層が消失して基材が露わになるため、意匠性が維持できなかったのが実情である。
【０００７】
【特許文献１】特開平０２−２５２６７４号公報
【特許文献２】特開２００１−０４７４１８号公報
【特許文献３】特開平０１−２０８３８３号公報
そこで、この出願の発明は、以上のとおりの事情に鑑みてなされたものであり、従来技術の問題点を解消し、長期に渡り高い意匠性が維持される無機質板の製造方法を提供することを課題としている。
【０００８】
【課題を解決するための手段】
この出願の発明は、上記の課題を解決するものとして、第１には、少なくともセメント成分と補強繊維を固形分として含有する原料スラリーを抄造し、得られた湿潤板を成形、養生する無機質板の製造方法において、湿潤板表面に少なくとも顔料とセメント成分を含有する着色セメントスラリーを複数色、事前に混合することなく、同時に散布した後、成形、養生することを特徴とする無機質板の製造方法を提供する。
【０００９】
また、この出願の発明は、第２には、少なくともセメント成分と補強繊維と顔料を固形分として含有する着色セメントスラリーを、事前に混合することなく、複数色同時に濾布表面に散布、抄造した後、成形、養生することを特徴とする無機質板の製造方法を提供する。
【００１０】
この出願の発明は、第３には、着色セメントスラリーが各々異なる粘度を有するものである前記いずれかの無機質板の製造方法を提供する。
【００１１】
そして、この出願の発明は、第４には、前記いずれかの無機質板の製造方法により得られる無機質板をも提供する。
【００１２】
【発明の実施の形態】
この出願の発明の無機質板の製造方法は、まず、通常の方法により製造された湿潤板の表面に、少なくとも顔料とセメント成分を含有する着色セメントスラリーを、事前に混合することなく、複数色同時に散布し、プレス成形して着色セメントを埋設することにより意匠性の高い着色セメント層を設けることを特徴とするものである。
【００１３】
このとき、使用される湿潤板はどのようなものであってもよく、原料スラリーを一般的な方法により抄造して得られるものが適用される。原料スラリーは、固形分としてセメント成分と補強繊維を含有するものであればよく、その組成や粘度はとくに限定されない。例えば、無機充填材、増粘剤、顔料等を含んでいてもよく、その組成や含水率についても適宜調整すればよい。
【００１４】
一方、得られた湿潤板に散布される着色セメントスラリーは、少なくともセメント成分と顔料を含有するものであればよく、その組成もとくに限定されない。例えば、湿潤板の原料スラリーと同じ組成の固形分に所望の色調を発する顔料を添加したもの等が使用できる。もちろん、無機質板表面に天然石に似た質感を付与するために着色セメントスラリー中に珪砂、パーライト、シラスバルーン等の骨材を添加してもよい。また、着色セメントスラリーの含水率も原料スラリーと同等としてもよいし、原料スラリーよりも含水率の低いものとしてもよい。
【００１５】
この出願の発明の無機質板の製造方法では、湿潤板に複数の着色セメントスラリーを散布する方法もとくに限定されない。無機質板に天然石に似た色調や質感を付与することが目的であることから、各着色セメントスラリーは事前に混合しないものとする。混合された場合には、各色調が明確でなくなり、模様がぼやけたものとなりやすい。また、各着色セメントスラリーは、湿潤板全体に均一に塗布するのではなく、例えば図１に示されるように、複数色の着色セメントスラリー（２１、２２、２３）を混合することなく、同時に、湿潤板（１）表面に不均一に散布することが望ましい（図１ａ）。具体的には、各着色セメントスラリー（２１、２２、２３）毎に別々のエアースプレーガンやシャワーノズルを用いて、混合することなく同時に放出されるようにし、湿潤板（１）表面に散布すればよい。散布される着色セメントスラリーの量もとくに限定されず、所望の膜厚に応じてエアースプレーガンやシャワーノズルの孔径や吐出圧、あるいは吐出量を適宜調節すればよい。
【００１６】
さらに、このとき、各着色セメントスラリー（２１、２２、２３）は、一色ずつ粘度の異なるものとすることが好ましい。これにより、湿潤板（１）表面に付着した後の着色セメントスラリー（２１、２２、２３）どうしが混ざりにくくなり、色調や模様がより鮮明なものとなる。着色セメントスラリー（２１、２２、２３）の粘度は、増粘剤の種類や添加量により調整することができる。増粘剤は、キサンタンガムやグアーガムのような天然増粘多糖類を用いてもよいし、ポリビニルアルコール系やアクリル系の合成増粘剤を用いてもよい。
【００１７】
この出願の発明の無機質板の製造方法では、以上のとおりに、湿潤板（１）表面に複数色の着色セメントスラリー（２１、２２、２３）を散布した後、プレス成形すれば、表面および厚み方向に着色セメントが埋設され、無機質基板（１１）の表面に着色セメント層（３）が形成される。このような着色セメント層（３）の厚さはとくに限定されず、プレス成形により施される凹凸模様や目地の深さ等に応じて、例えば１００〜５００μｍとすることができる。そして、室温および／または高温で養生することにより、湿潤板（１）が硬化して形成された無機質基板（１１）の表面および厚み方向に色柄（３１、３２、３３）を有する無機質板（４）が得られる（図１ｂ）。
【００１８】
そして、この出願の発明の無機質板の製造方法により製造される無機質板（４）は、着色セメント層（３）に表面および厚み方向にランダムな色柄（３１、３２、３３）を有するため、屋外で紫外線や降雨等に曝され、この着色セメント層（３）が摩耗しても、残存する着色セメント層（３’）に色柄（３１’、３２’、３３’）が現れ、長期に渡り高い意匠性が保持されるのである（図１ｃ）。
【００１９】
この出願の発明では、さらに、前述の着色セメントスラリーを直接抄造することにより、着色セメント層のみからなる無機質板を製造することもできる。すなわち、まず、少なくともセメント成分と補強繊維と顔料を固形分として含有する着色セメントスラリー（６１、６２、６３）を、複数色調製し、事前に混合することなく、同時に濾布（５）表面に散布し（図２ａ）、いわゆるフローオンにより抄造することにより、厚み方向に色柄（７１、７２、７３）を有する湿潤板（７）を形成するのである（図２ｂ）。そして、これを脱水・成形、養生することにより着色セメント層のみからなる無機質板（８）が得られるのである（図２ｃ）。
【００２０】
以上のとおりのこの出願の発明の無機質板の製造方法により製造される無機質板（８）は、表面および厚み方向全体に渡りランダムな色柄（８１、８２、８３）を有するため、屋外で紫外線や降雨等に曝され、摩耗しても、無機質板（８）が残存する限り、色柄（８１’、８２’、８３’）が現れ、長期に渡り高い意匠性が保持されるのである（図２ｄ）。
【００２１】
この出願の発明の無機質板の製造方法は、以上のとおりに、複数色の着色セメントスラリーを、事前に混合することなく、同時に、湿潤板表面あるいは濾布に散布し、色柄を有する着色セメント層を設けるものであればよく、その他の工程についてはとくに限定されない。例えば、得られた無機質板にさらに意匠性を高めるための化粧塗装を施したり、エフロレッセンスの防止や耐久性の向上のための耐水性塗装を施したりしてもよい。
【００２２】
以下、実施例を示し、この発明の実施の形態についてさらに詳しく説明する。もちろん、この発明は以下の例に限定されるものではなく、細部については様々な態様が可能であることは言うまでもない。
【００２３】
【実施例】
＜実施例１＞
普通ポルトランドセメント５５重量部、珪石粉４０重量部、パルプ５重量部、および顔料５重量部を配合した固形分濃度１０ｗｔ％の水性スラリーを抄造し、脱水プレスして湿潤板を得た。
【００２４】
この湿潤板表面に、普通ポルトランドセメント５５重量部、珪石粉４０重量部、およびパルプ５重量部に酸化チタン（顔料：白）５重量部を添加したスラリーと、酸化鉄（顔料：黒）を５重量部添加したスラリーを別々のエアースプレーガンで各々同時に散布した。
【００２５】
次いでプレス脱水成形し、得られた生板を前養生した後、１７０℃でオートクレーブ養生して無機質板を得た。
【００２６】
得られた無機質板の強度をＪＩＳ曲げ破壊荷重で評価したところ、１３５０Ｎであった。また、無機質板の表面は適度に２色の混ざり合った柄となり、天然石風の色調や質感を有するものとなった。
＜実施例２＞
実施例１と同様にして得られた湿潤板の表面に、普通ポルトランドセメント５５重量部、珪石粉４０重量部、およびパルプ５重量部に酸化チタン５重量部とポリアクリル酸ソーダ（増粘剤）３重量部を添加したスラリー（２５℃での粘度＝０．５Ｐａ・ｓ）と、酸化鉄５重量部のみを添加したスラリー（２５℃での粘度０．０２Ｐａ・ｓ）を別々のエアースプレーガンで各々同時に散布した。
【００２７】
次いでプレス脱水成形し、得られた生板を前養生した後、１７０℃でオートクレーブ養生して無機質板を得た。
【００２８】
得られた無機質板の強度をＪＩＳ曲げ破壊荷重で評価したところ、１３４５Ｎであった。また、無機質板は、２色の混ざり合いがない鮮明な模様の、天然石風の色調や質感を有するものであった。
＜比較例１＞
実施例１と同様にして得られた湿潤板の表面に、普通ポルトランドセメント５５重量部、珪石粉４０重量部、およびパルプ５重量部からなるスラリーをエアースプレーガンで散布した。
【００２９】
次いでプレス脱水成形し、得られた生板を前養生した後、１７０℃でオートクレーブ養生して無機質板を得た。
【００３０】
得られた無機質板の強度をＪＩＳ曲げ破壊荷重で評価したところ、１３４７Ｎであった。
【００３１】
以上より、本願発明の方法により得られた無機質板は、従来の方法により得られた無機質板と比べ、高い意匠性を有し、かつ同等の強度を示すものであることが確認された。
【００３２】
【発明の効果】
この出願の発明により、長期に渡り高い意匠性が維持される無機質板の製造方法が提供される。この出願の発明の方法により製造される無機質板は、厚み方向にランダムな色柄を有する着色セメント層を有するため、紫外線や降雨等に曝されてこの着色セメント層が摩耗しても、下層の色柄が現れ、長期に渡り天然石風の色調や質感が保持される。
【図面の簡単な説明】
【図１】この出願の発明の無機質板の製造方法の概要を説明する概略模式図である。
【図２】この出願の発明の別の無機質板の製造方法を説明する概略模式図である。
【符号の説明】
１　湿潤板
１１　無機質基板
２１　着色セメントスラリー
２２　着色セメントスラリー
２３　着色セメントスラリー
３　着色セメント層
３１　色柄
３２　色柄
３３　色柄
３’　セメント層（経年後）
３１’　色柄（経年後）
３２’　色柄（経年後）
３３’　色柄（経年後）
４　無機質板
５　濾布
６１　着色セメントスラリー
６２　着色セメントスラリー
６３　着色セメントスラリー
７　湿潤板
７１　色柄
７２　色柄
７３　色柄
８　無機質板
８１　色柄
８２　色柄
８３　色柄
８’　無機質板（経年後）
８１’　色柄（経年後）
８２’　色柄（経年後）
８３’　色柄（経年後）
【図１】
2004106436.tif 000003
【図２】
2004106436.tif 000004